(57)【要約】【課題】柔軟性を維持しながら、より優れた剛性有する医療用マルチルーメンチューブを提供することを課題とする。【解決手段】本発明の１つの特徴は、（ａ）第１樹脂からなる第１内層管と、（ｂ）前記第１内層管（ａ）を被覆する外層と、（ｃ）前記外層（ｂ）内に配置される、一または複数の第２内層管と、を備える医療用マルチルーメンチューブであって、前記一または複数の第２内層管（ｃ）の少なくとも一部が、前記第１樹脂よりも硬い第２樹脂からなることを特徴とする医療用マルチルーメンチューブである。【選択図】図５
2008092969.tif 000002
【特許請求の範囲】
【請求項１】
（ａ）第１樹脂からなる第１内層管と、
（ｂ）前記第１内層管（ａ）を被覆する外層と、
（ｃ）前記外層（ｂ）内に配置される、一または複数の第２内層管と、
を備える医療用マルチルーメンチューブであって、
前記一または複数の第２内層管（ｃ）の少なくとも一部が、前記第１樹脂よりも硬い第２樹脂からなることを特徴とする医療用マルチルーメンチューブ。
【請求項２】
前記一または複数の第２内層管（ｃ）に含まれる少なくとも一部の第２内層管の内径が、前記第１内層管（ａ）の内径よりも小さい請求項１記載の医療用マルチルーメンチューブ。
【請求項３】
前記第１内層管（ａ）の内径よりも小さい第２内層管の第２樹脂が、前記第１樹脂よりも硬いことを特徴とする請求項２記載の医療用マルチルーメンチューブ。
【請求項４】
前記一または複数の第２内層管（ｃ）に含まれる少なくとも一部の第２内層管の断面が楕円形である請求項１〜３のいずれかに記載の医療用マルチルーメンチューブ。
【請求項５】
前記第２樹脂がポリイミドである請求項１〜４のいずれかに記載の医療用マルチルーメンチューブ。
【請求項６】
前記外層（ｂ）の材料がポリアミドエラストマーである請求項１〜５のいずれかに記載の医療用マルチルーメンチューブ。
【請求項７】
前記第１内層管（ａ）と前記外層（ｂ）との間に編組層（ｄ）をさらに備える、
請求項１〜６のいずれかに記載の医療用マルチルーメンチューブ。
【発明の詳細な説明】
【技術分野】
【０００１】
本発明は、医療用マルチルーメンチューブに関する。
【背景技術】
【０００２】
従来、血管などの脈管において狭窄あるいは閉塞が生じた場合や、血栓により血管が閉塞してしまった場合は、血管の狭窄部位あるいは閉塞部位を拡張して、血管末梢側の血流を改善するために行う血管形成術（ＰＴＡ：Percutaneous  Transluminal  Angioplasty、ＰＴＣＡ：Perctaneous  Transluminal  Coronary  Angioplasty）が一般的に行われている。さらに、拡張した狭窄部の状態を保持するためのステントやその他デバイスなども、近年多く用いられるようになってきた。
【０００３】
ＰＴＣＡは、臨床応用されて以来、血行再建術として技術的にもほぼ確立されてきているが、同時にバルーンによる施術が困難な病変や「慢性完全閉塞」「石灰化病変」「急性冠閉塞」「遠隔期再狭窄」などの難渋な症例も明らかになってきている。
【０００４】
これらの課題を補うべく、様々なデバイスが開発されている。その内のカテーテルデバイスの構成の基になるチューブは、一個の管腔を有するシングルルーメンと、複数個の管腔を有するマルチルーメンチューブに分けられる。
【０００５】
マルチルーメンチューブは互いに連通しないように形成されているので、ガイドワイヤー挿通、バルーン膨張、薬液注入、血栓吸引、粉砕ワイヤーなどの各種機能有するデバイスや手技を複数選択して、一本のチューブで行うことが出来る。
【０００６】
複数デバイス使用や複数手技を、一つのカテーテルで出来ることは、治療時間の短縮、さらには穿刺孔数の減少となり、ひいては患者負担の軽減につながる。
【０００７】
マルチルーメンに編組加工する方法として、特許文献１（可撓性チューブ）では複数個の管腔を有する内管の外表面上に、該内管の軸線方向に沿って、内管を補強する補強外層を形成し、該補強外層を介した状態で内管の外側に外管を形成するカテーテルチューブが開示されている。具体的には、図７に示すように、内管７０１および外管７０２と、それらの間に補強材層７０３を備えられている。その内管７０１に複数の管腔７０４を有する。
【特許文献１】特開2001−321445号公報
【発明の開示】
【発明が解決しようとする課題】
【０００８】
本発明は、柔軟性を維持しながら、より優れた剛性有する医療用マルチルーメンチューブを提供することを課題とする。
【課題を解決するための手段】
【０００９】
本発明は、下記の複数の特徴を有する。
（１）本発明の１つの特徴は、
（ａ）第１樹脂からなる第１内層管と、
（ｂ）前記第１内層管（ａ）を被覆する外層と、
（ｃ）前記外層（ｂ）内に配置される、一または複数の第２内層管と、
を備える医療用マルチルーメンチューブであって、
前記一または複数の第２内層管（ｃ）の少なくとも一部が、前記第１樹脂よりも硬い第２樹脂からなることを特徴とする医療用マルチルーメンチューブである。
【００１０】
前記医療用マルチルーメンチューブにより、より優れた剛性が達成される。
（２）本発明の別の特徴は、
前記一または複数の第２内層管（ｃ）に含まれる少なくとも一部の第２内層管の内径が、前記第１内層管（ａ）の内径よりも小さい前記医療用マルチルーメンチューブである。
【００１１】
前記医療用マルチルーメンチューブにより、柔軟性の調整ができる。
（３）本発明の別の特徴は、前記一または複数の第２内層管（ｃ）に含まれる前記第１内層管（ａ）の内径よりも小さい第２内層管が前記第１樹脂よりも硬い第２樹脂からなる前記医療用マルチルーメンチューブである。
前記医療用マルチルーメンチューブにより、より優れた柔軟性の調整ができる。
（４）本発明の別の特徴は、前記一または複数の第２内層管（ｃ）に含まれる少なくとも一部の第２内層管の断面が楕円形である前記医療用マルチルーメンチューブである。
前記医療用マルチルーメンチューブにより、楕円の短軸をマルチルーメンチューブの中心に向かうように配置することにより、第１内層管と第２内層管を囲むチューブ外径サイズの小径化が達成できる。
（５）本発明の別の特徴は、前記第２樹脂がポリイミドである前記医療用マルチルーメンチューブである。
前記医療用マルチルーメンチューブにより、高剛性材料のポリイミドの効果により、全体剛性をより高めることができる。
（６）本発明の別の特徴は、前記外層（ｂ）の材料がポリアミドエラストマーである前記医療用マルチルーメンチューブである。
前記医療用マルチルーメンチューブにより、加工性をより高めることができる。またより優れた柔軟性の調整ができる。
（７）本発明の別の特徴は、前記第１内層管（ａ）と前記外層（ｂ）との間に編組層（ｄ）をさらに備える前記医療用マルチルーメンチューブである。
前記医療用マルチルーメンチューブにより、編組層の効果により、より優れた押込み性および耐キンク性が得られる。
【００１２】
上記特徴を含めた本発明のその他の特徴およびそれらの効果は、以下の実施形態および図面によって明らかにされる。
【発明の効果】
【００１３】
本発明により、より優れた耐キンク性有する医療用マルチルーメンチューブが提供される。
【発明を実施するための最良の形態】
【００１４】
１−１．医療用マルチルーメンチューブ
医療用のカテーテルに用いられるチューブは、一個の管腔を有するシングルルーメンチューブと、複数個の管腔を有するマルチルーメンチューブに分けられる。
【００１５】
マルチルーメンチューブは互いに連通しないように形成されているので、ガイドワイヤー挿通、バルーン膨張、薬液注入、血栓吸引、粉砕ワイヤーなどの各種機能有するデバイスや手技を複数選択して、一本のチューブで行うことが出来る。
【００１６】
複数デバイス使用や複数手技を、一つのカテーテルで出来ることは、治療時間の短縮、さらには穿刺孔数の減少となり、ひいては患者負担の軽減につながる。
【００１７】
例えば、血行再建術に用いられるカテーテルは、複雑な形状に曲がった血管等を先行するガイドワイヤーに沿って円滑かつ血管内壁等を損傷することなく挿入、引き出しが行えるよう、ガイドワイヤー追随性が必要となる。
【００１８】
１−２．製造方法
本発明において外層は、熱収縮チューブを用いてシュリンクさせてもよく、押出成形で被覆してもよい。以下成形方法の例示を説明する。
熱収縮チューブを用いて外層樹脂をシュリンクさせる方法としては、例えば、直径1.10 ｍｍの銀メッキ軟銅線にポリテトラフルオロエチレン（ＰＴＦＥ）を0.030ｍｍの厚みで被覆させた芯材に、片側（ 左巻き）にはステンレス鋼細線（融点1400℃ 、直径0.030ｍｍ）を５本横に並べた状態で巻き、もう片側（右巻き）にはポリエチレンテレフタレート繊維（融点273℃ 、直径0.030ｍｍ）を４本と上記ステンレス鋼細線１本を５本横に並べた状態で巻き、中間チューブを作製する。その後中間チューブにテトラフルオロエチレン−ヘキサフルオロプロピレン共重合体（ＦＥＰ）製熱収縮チューブを全長に被せる。中間チューブ全長を290℃の熱風で加熱しシュリンクさせ、冷却後熱収縮チューブを除去する。その後、別途押出成形により外層を形成する樹脂で成形されたポリアミドエラストマー(Ｐｅｂａｘ4033)中空チューブを被せ、その上から熱収縮チューブをさらに被せる。被せたチューブを加熱炉にてシュリンクさせ、その後熱収縮チューブを除去し、編組チューブを得る。そして、ポリイミドチューブ（内径0.36mm  肉厚0.025mm   DF値(Ｄｉｓｓｉｐａｔｉｏｎ  Ｆａｃｔｏｒ；散逸率)≦0.0035）にステンレス芯材を通し、別途押出成形により成形されたポリアミドエラストマー中空チューブ(Ｐｅｂａｘ4033  内径0.42mm  肉厚0.0925mm)を被せた部材を準備し、前記の編組チューブ上に配置し、その上から熱収縮チューブをさらに被せる。被せたチューブをヒートガンにてシュリンクさせ、その後熱収縮チューブ、金属芯材を除去して得られる。
次に押出成形法としては、例えば、上記シュリンク成形法と同様に中間チューブを構成した後、ポリイミドチューブ（内径0.36mm  肉厚0.025mm  DF値≦0.0035）にステンレス芯材を通した部材を配置し、ポリアミドエラストマー(Ｐｅｂａｘ4033)樹脂を溶融被覆押出して、金属芯材を除去して得られる。
【００１９】
以下、本発明の「医療用マルチルーメンチューブ」を構成する各要素を実施形態によって説明する。
２．第１内層管（ａ）および第１樹脂
実施形態としての「医療用マルチルーメンチューブ」を構成する「第１樹脂からなる第１内層管（ａ）」の構成材料として、例えば、ポリテトラフルオロエチレン、テトラフルオロエチレン−パーフルオロアルキルビニルエーテル共重合体、テトラフルオロエチレン−ヘキサフルオロプロピレン共重合体、エチレン− テトラフルオロエチレン共重合体等のフッ素系樹脂、ポリプロピレン、ポリエチレン、エチレン− 酢酸ビニル共重合体等のポリオレフィン、ポリアミド、ポリエチレンテレフタレート、ポリブチレンテレフタレート等のポリエステル、ポリウレタン、ポリ塩化ビニル、ポリスチレン系樹脂、ポリイミド等の樹脂、またはそれらの混合物が挙げられる。完成後の製品が内層管を通るガイドワイヤー等に対して優れた滑性を呈し、ガイドワイヤー追随性を伴う位置調整性を得る観点からは、ポリテトラフルオロエチレンまたはテトラフルオロエチレン−パーフルオロアルキルビニルエーテル共重合体で構成することが好ましい。
３．外層（ｂ）
実施形態としての「医療用マルチルーメンチューブ」を構成する外層（ｂ）を形成する樹脂材質としては、例えば、ポリアミドエラストマー、ポリエステルエラストマー、ポリウレタンエラストマー、ポリスチレンエラストマー、フッ素系エラストマー、シリコーンゴム、ラテックスゴム等の各種エラストマー、等の樹脂やこれらのうちの２以上を組み合わせたものが使用可能である。
【００２０】
ここで、ポリアミドエラストマーとは、例えば、ナイロン６、ナイロン６４、ナイロン６６、ナイロン６１０、ナイロン６１２、ナイロン４６、ナイロン９、ナイロン１１、ナイロン１２、Ｎ−アルコキシメチル変性ナイロン、ヘキサメチレンジアミン−イソフタル酸縮重合体、メタキシロイルジアミン−アジピン酸縮重合体のような各種脂肪族または芳香族ポリアミドをハードセグメントとし、ポリエステル、ポリエーテル等のポリマーをソフトセグメントとするブロック共重合体が代表的であり、その他、前記ポリアミドと柔軟性に富む樹脂とのポリマーアロイ（ポリマーブレンド、グラフト重合、ランダム重合等）や、前記ポリアミドを可塑剤等で軟質化したもの、さらには、これらの混合物をも含む概念である。
【００２１】
また、ポリエステルエラストマーとは、ポリエチレンテレフタレート、ポリブチレンテレフタレート等の飽和ポリエステルと、ポリエーテルまたはポリエステルとのブロック共重合体が代表的であり、その他、これらのポリマーアロイや前記飽和ポリエステルを可塑剤等で軟質化したもの、さらには、これらの混合物をも含む概念である。
【００２２】
外層（ｂ）の実施形態として好適に用いられる材料としては、その加工性、柔軟性の観点からポリアミドエラストマーが好ましく、例えばelf  atochem社製のＰｅｂａｘなどがその代表として挙げられる。好ましくは、ＰｅｂａｘのグレードでショアＤ硬度２５〜７２、特に４０〜５５が好ましい。
４．第２内層管（ｃ）および第２樹脂
実施形態としての「医療用マルチルーメンチューブ」を構成する第２内層管（ｃ）の第２樹脂は、例えば、ポリテトラフルオロエチレン、テトラフルオロエチレン−パーフルオロアルキルビニルエーテル共重合体、テトラフルオロエチレン−ヘキサフルオロプロピレン共重合体、エチレン−テトラフルオロエチレン共重合体等のフッ素系樹脂、ポリプロピレン、ポリエチレン、エチレン−酢酸ビニル共重合体等のポリオレフィン、ポリアミド、ポリエチレンテレフタレート、ポリブチレンテレフタレート等のポリエステル、ポリウレタン、ポリ塩化ビニル、ポリスチレン系樹脂、ポリイミド、ポリアミドイミド、ポリエーテルエーテルケトン等の樹脂、およびそのまたはそれらの混合物、ステンレス、ニッケルチタン合金等が挙げられる。上記外層（ｂ）の好適な材料のＰｅｂａｘに対して、固着結合による密着性が良好であるポリイミドが好適である。
【００２３】
「前記一または複数の第２内層管（ｃ）の少なくとも一部が、前記第１樹脂よりも硬い第２樹脂からなる」という概念は、第１樹脂のショア硬度が第２樹脂のショア硬度よりも高い概念を含む。ただし、ここでいう「硬い」との概念には、当業者に周知の、ショア硬度以外の別の比較基準にて「硬い」と判断される場合を含む。たとえば、第１樹脂がポリテトラフルオロエチレン、第２樹脂がポリイミドである状態は、この「前記一または複数の第２内層管（ｃ）の少なくとも一部が、前記第１樹脂よりも硬い第２樹脂からなる」という状態に含まれる。
【００２４】
図１は、本発明の実施形態としての一例の断面図を示す。第１内層管１１および第２内層管１２と、外層１３を備える。
「前記一または複数の第２内層管（ｃ）に含まれる少なくとも一部の第２内層管の内径が、前記第１内層管（ａ）の内径よりも小さい」とは、好適には、第２内層管の内径が第１内層管（ａ）の内径の２０〜７０％、または３０〜６０％、または４０〜５０％、または１／２（または５０％）である。
【００２５】
「前記一または複数の第２内層管（ｃ）」における「複数」とは、好適には、２、３、４、５、６、または７個である。
たとえば、本発明の実施形態として図２に示すように、外層２３を備え、第２樹脂内層管２２の内径が、第１樹脂内層管２１の内径よりも小さい状態は、この「前記一または複数の第２内層管（ｃ）に含まれる少なくとも一部の第２内層管の内径が、前記第１内層管（ａ）の内径よりも小さい」という状態に含まれる。
「前記一または複数の第２内層管（ｃ）が前記外層（ｂ）内に埋入される」という概念は、好適には、チューブ断面が異形という概念を含む。例えば、出来上がりのチューブ断面が、全ての内層管を取り囲むような真円では無い状態を、「異形」という概念に含む。具体的には、図３に示すように、第１内層管３１と第２内層管３２の周囲にのみ外層３３が被覆されている状態は、この「前記一または複数の第２内層管（ｃ）が前記外層（ｂ）内に埋入される」という状態に含まれる。
図４は、本発明の実施形態としての一例の断面図を示す。第１内層管４１と外層４３を備え、断面が楕円形の第２内層管４２を有する。
【００２６】
図５は、本発明の実施形態としての一例の断面図を示す。第１内層管５１および第２内層管５２と、外層５３を備え、さらに外層５３との間に編組層５４を有する。
【００２７】
図６は、本発明の実施形態としての一例の断面図を示す。第１内層管６１および外層６３と、編組層６４を有する。さらに複数の第２内層管６２を有する。
従来、医療用マルチルーメン全体としての剛性を高める場合、外層（ｂ）（例えばＰｅｂａｘ）の材質をより剛性の高い材料に変更等するのが一般的であった。この点、本実施形態では、外層（ｂ）の材質は変更しない一方、第２内層（ｃ）に含まれる第２内層を構成する第２樹脂を剛性の高い材料に変更することで、医療用マルチルーメン全体としての剛性を高めており、このようなアプローチは本願発明者独自の知見によってもたらされたものである。
全体としての剛性を高める一方、全体に対する影響度の低い、小さい方（すなわち、外層（ｂ）ではなく第２内層（ｃ））の樹脂を変更することで、柔軟性が維持（柔軟性が必要以上に低下することを防止）されているというメリットもある。
【００２８】
５．編組層（ｄ）
例えば、血行再建術に用いられるカテーテルは、基部で加えられた力が確実に伝達されるためのトルク伝達性、血管内を前進させるために施術者の押し込み力が基端側から先端側に確実に伝達されうる押し込み性も必要となる。そこで、内層管に補強材層として線条体をコイル状などに巻きつけたり、編組を施した方法が知られている。
【００２９】
実施形態としての「医療用マルチルーメンチューブ」を構成する「編組層（ｄ）」は、前記第１内層管（ａ）と前記外層（ｂ）との間に備えられる。この「編組層（ｄ）」を構成する線条体の構成材料としては、十分な補強効果が得られる程度の剛性を有するものであればいかなるものでもよく、例えば、ステンレス、銅、タングステン、ニッケル、チタン、ピアノ線、Ｎｉ−Ｔｉ合金、Ｎｉ−Ｔｉ−Ｃｏ合金、Ｎｉ−Ａｌ合金、Ｃｕ−Ｚｎ合金、Ｃｕ−Ｚｎ−Ｘ合金（例えば、Ｘ＝Ｂｅ、Ｓｉ、Ｓｎ 、Ａｌ、Ｇａ）のような超弾性合金、アモルファス合金等の各種金属材料や、例えば、ポリエチレンテレフタレート（ＰＥＴ）、ポリブチレンテレフタレート（ＰＢＴ）、ポリメチレンテレフタレート（ＰＰＴ）のようなポリエステル、ポリエチレン、ポリプロピレンのようなポリオレフィン、硬質ポリ塩化ビニル、ポリアミド、ポリイミド、ポリスチレン、熱可塑性ポリウレタン、ポリカーボネート、ＡＢＳ樹脂、アクリル樹脂、ポリメチルメタクリレート（ＰＭＭＡ）、ポリアセタール（ＰＡ）、ポリアリレート、ポリオキシメチレン（ＰＯＭ）、高張力ポリビニルアルコール、フッ素樹脂、ポリフッ化ビニリデン（ＰＶｄＦ）、ポリテトラフルオロエチレン、エチレン−酢酸ビニルケン化物（ＥＶＯＨ）、ポリスルホン、ポリエーテルスルホン、ポリエーテルケトン、ポリフェニレンオキサイド、ポリフェニレンスルフィド、ケブラーに代表される芳香族ポリアラミドなど、これらのうちのいずれかを含むポリマーアロイ、カーボンファイバー、グラスファイバーが挙げられる。これらの材料のうち、Ｘ線不透過性マーカーのＸ線視認性を十分に確保するためにＸ線不透過性マーカーよりはＸ線視認性が低く、かつ加工性、経済性に優れ、毒性がないこと等の理由から、ステンレスが好ましい。
【００３０】
また、前記線条体は、前記線条体の構成材料等による単繊維、または繊維の集合体（例えば単繊維を縒ったもの）のいずれでもよい。また、線条体の太さは、その構成材料との関係で必要かつ十分な補強効果が得られる程度のものとされ、例えば上記金属材料による場合は、直径５〜５０μｍ程度とするのが好ましい。なお、線条体は、単一で用いても、複数本を束ねた状態で用いてもよい。
【００３１】
前記編組層に被覆された前記第１内層管（ａ）は、金属芯線に対して充分な被着力を有していることが好ましい。さらに後の前記外層を被覆する工程で、被着力を高める目的で、第１内層管（ａ）の表面に機械的な方法（軸方向とは直角な方向にサンドペーパーなどで表面を擦るなどの手段）および／または化学的な方法（ナトリウムナフタリン＋ ジメチルエーテル等の薬剤の使用）、および／またはプラズマなどの電気的な方法で凹凸を形成したり、表面改質したりしてもよい。
【実施例】
【００３２】
（実施例１）
実施例１として、上記の製造方法に従って以下の医療用マルチルーメンチューブを作成した。
【００３３】
第１内層管：ＰＦＡ（肉厚0.03mm）
第２内層管：ポリイミドチューブ（内径0.36mm  肉厚0.025mm  DF値≦0.0035）
外層：ポリアミドエラストマー(Ｐｅｂａｘ4033)
編組：ステンレス鋼細線  0.1*0.03mm
外径：短径：1.3mm  長径：1.7mm
内径：1.1mm
実施例１のチューブの形状は、図５に示すものとほぼ同様である。第２内層管の数は１であり、第２内層管の形状は円形である。第２内層管の内径（０．３６ｍｍ）は、第１内層管の内径（１．１ｍｍ）よりも小さく、第１内層管の内径に対する第２内層管の内径の比は、約３３％である。
（比較例）
比較例として、上記の製造方法に従って以下の医療用マルチルーメンチューブを作成した。
【００３４】
内層管：ＰＦＡ（肉厚0.03mm）
外層：ポリアミドエラストマー(Ｐｅｂａｘ4033)
編組：ステンレス鋼細線  0.1*0.03mm
外径：1.3mm
内径：1.1mm
（曲げ剛性の試験）
ＪＩＳ Ｋ ７１７１に規定される試験方法によって曲げ剛性の試験を行った。上記実験例１および比較例の各試作品をそれぞれ定長切断し、三点曲げにより１ｍｍたわみ時の荷重を測定しこれを曲げ剛性とした。なお該試験は、試験速度が５０ｍｍ／ｍｉｎ、支持点間の距離が２０ｍｍ、試験温度が２３℃の条件で行った。結果は以下の通りである。
【００３５】
・実施例１：0.783 (N)
・比較例：0.477 (N)
上記曲げ試験の結果から明らかなように、比較例と比較して、実施例１は優れた剛性を示した。
【図面の簡単な説明】
【００３６】
【図１】図１は、本発明の実施形態としての「医療用マルチ−ルーメンチューブ」の断面図を示す。
【図２】図２は、他の実施形態としてのチューブの断面図を示す。
【図３】図３は、他の実施形態としてのチューブの断面図を示す。
【図４】図４は、他の実施形態としてのチューブの断面図を示す。
【図５】図５は、他の実施形態としてのチューブの断面図を示す。
【図６】図６は、他の実施形態としてのチューブの断面図を示す。
【図７】図７は、従来技術によるチューブの１例を示した断面図を示す。
【符号の説明】
【００３７】
１１    第１樹脂内層管
１２    第２樹脂内層管
１３    外層
２１    第１樹脂内層管
２２    第２樹脂内層管
２３    外層
３１    第１樹脂内層管
３２    第２樹脂内層管
３３    外層
４１    第１樹脂内層管
４２    第２樹脂内層管
４３    外層
５１    第１樹脂内層管
５２    第２樹脂内層管
５３    外層
５４    編組
６１    第１樹脂内層管
６２    第２樹脂内層管
６３    外層
６４    編組
７０１  内層管
７０２  外層
７０３  編組
７０４  管腔
【図１】
2008092969.tif 000003
【図２】
2008092969.tif 000004
【図３】
2008092969.tif 000005
【図４】
2008092969.tif 000006
【図５】
2008092969.tif 000007
【図６】
2008092969.tif 000008
【図７】
2008092969.tif 000009